(57)【要約】【課題】高温時の接着強度に優れるアクリル系接着剤組成物、その硬化物及びその硬化物により強固に接合された接合体を提供する。【解決手段】エラストマー成分（Ａ）、下式（１）で表される（メタ）アクリル系重合性単量体（Ｂ）、（Ｂ）成分以外の（メタ）アクリル系重合性単量体（Ｃ）、重合開始剤（Ｄ）及び還元剤（Ｅ）を含有する接着剤組成物。【化１】2014088458.tif 000005（式（１）において、Ｒ１は水素原子またはメチル基であり、Ｒ２は１つ以上の水酸基を有する脂環式炭化水素構造である。）【選択図】なし【特許請求の範囲】
【請求項１】
エラストマー成分（Ａ）、下式（１）で表される（メタ）アクリル系重合性単量体（Ｂ）、（Ｂ）成分以外の（メタ）アクリル系重合性単量体（Ｃ）、重合開始剤（Ｄ）及び還元剤（Ｅ）を含有する接着剤組成物。
【化１】
2014088458.tif 000004
（式（１）において、Ｒ１は水素原子またはメチル基であり、Ｒ２は１つ以上の水酸基を有する脂環式炭化水素構造である。）
【請求項２】
（メタ）アクリル系重合性単量体（Ｂ）がヒドロキシシクロヘキシル（メタ）アクリレートである請求項１に記載の接着剤組成物。
【請求項３】
請求項１または２に記載の接着剤組成物の硬化物。
【請求項４】
２つの物体が請求項３に記載の硬化物により接合された接合体。
【発明の詳細な説明】
【技術分野】
【０００１】
本発明は、アクリル系接着剤組成物、その硬化物及びその硬化物により接合された接合体に関する。
【背景技術】
【０００２】
第二世代のアクリル系接着剤（以下、「ＳＧＡ」という。）は、作業性や耐衝撃性に優れた接着剤として、電気電子や土木建築、自動車等の分野で広く使用されている。
ＳＧＡは、（メタ）アクリルモノマー成分にエラストマー成分を溶解した樹脂液を主成分とし、さらに硬化剤としてハイドロパーオキサイドなどの過酸化物を加えた組成物と、還元剤として遷移金属塩やチオ尿素化合物などを加えた組成物の二剤で構成されることが多い。
【０００３】
ＳＧＡには、バランスの良い性能を付与するために、複数種類の（メタ）アクリルモノマー成分が用いられ、接着性を向上するためには、水酸基を有する（メタ）アクリルモノマー成分を配合することが有効であることが知られている。しかしながら、水酸基を有する（メタ）アクリルモノマー成分として一般的に用いられる２−ヒドロキシエチル（メタ）アクリレートや２−ヒドロキシプロピル（メタ）アクリレートはガラス転移点が低いので、この成分を配合した接着剤組成物は、高温での接着強度が低くなる。そのため、作動時に高温となる電気電子部材や自動車部材などの接着用途としては使用できない。
【０００４】
特許文献１では、このような課題を解決するために、平均粒子径が５.０μｍ以下の酸化チタンを接着剤組成物中に加えることで、高温時の接着強度を向上する手法が開示されているが、その効果は十分ではない。
【先行技術文献】
【特許文献】
【０００５】
【特許文献１】特開２０００−３５５６４７号公報
【発明の概要】
【発明が解決しようとする課題】
【０００６】
本発明は、高温時の接着強度に優れるアクリル系接着剤組成物、その硬化物及びその硬化物により強固に接合された接合体を提供する。
【課題を解決するための手段】
【０００７】
本発明は、エラストマー成分（Ａ）（以下、「（Ａ）成分」という）、下式（１）で表される化合物（Ｂ）（以下、「（Ｂ）成分」という）、（Ｂ）成分以外の（メタ）アクリル系重合性単量体（Ｃ）（以下、「（Ｃ）成分」という）、重合開始剤（Ｄ）（以下、「（Ｄ）成分」という）及び還元剤（Ｅ）（以下、「（Ｅ）成分」という）を含有する接着剤組成物（以下、「本接着剤組成物」という）。
【０００８】
【化１】
2014088458.tif 000002
【０００９】
（式（１）において、Ｒ１は水素原子、またはメチル基であり、Ｒ２は１つ以上の水酸基を有する脂環式炭化水素構造である。）
本接着剤組成物において、（Ｂ）成分はヒドロキシシクロヘキシル（メタ）アクリレートであることが好ましい。
【００１０】
また本発明は、本接着剤組成物の硬化物（以下、「本硬化物」という。）である。
【００１１】
更に本発明は、２つの物体が本硬化物により接合された接合体（以下、「本接合体」という。）である。
【発明の効果】
【００１２】
本発明の接着剤組成物を硬化して得られる硬化物により接合された本接合体は、高温時にも十分な接着強度を有する。
【発明を実施するための形態】
【００１３】
本明細書において、「（メタ）アクリル」は「アクリル」及び「メタクリル」から選ばれる少なくとも１種を示し、「（メタ）アクリレート」は「アクリレート」及び「メタクリレート」から選ばれる少なくとも１種を示す。
また、「（メタ）アクリロイル基」は「アクリロイル基」及び「メタクリロイル基」から選ばれる少なくとも１種を示し、ＣＨ２＝Ｃ（Ｒ）−Ｃ（＝Ｏ）−（Ｒは水素原子又はメチル基）で表される官能基である。
【００１４】
［（Ａ）成分］
本発明で使用される（Ａ）成分は、本接着剤組成物の粘度を調整することで作業性を良好にし、さらに本硬化物の耐衝撃性を向上するためのエラストマー成分である。（Ａ）成分は、常温でゴム弾性を有する高分子量体である。（Ａ）成分は、単独で又は２種以上を併せて使用することができる。
【００１５】
（Ａ）成分としては、例えば、ポリウレタン樹脂、シリコーン樹脂、アクリロニトリル−ブタジエン−スチレン共重合体、アクリロニトリル−スチレン共重合体、（メタ）アクリル酸エステル−ブタジエン共重合体、（メタ）アクリル酸エステル−ブタジエン−スチレン共重合体、（メタ）アクリル酸エステル−ブタジエン−アクリロニトリル−スチレン共重合体、スチレン−ブタジエンゴム、ポリブタジエンゴム、クロロプレンゴム、アクリロニトリルブタジエンゴム等が挙げられる。
【００１６】
（Ａ）成分の構造は、直鎖状、分岐状、グラフト状、コア／シェル状のいずれでも良い。（メタ）アクリル系重合性単量体である（Ｂ）成分及び（Ｃ）成分への相溶性の点から、（Ａ）成分は、（メタ）アクリル酸エステル−ブタジエン共重合体、（メタ）アクリル酸エステル−ブタジエン−スチレン共重合体、ポリブタジエンゴム、クロロプレンゴム、アクリロニトリルブタジエンゴムが好ましい。
【００１７】
（Ａ）成分の配合量は、（Ａ）〜（Ｃ）成分の合計に対して５〜４０質量％が好ましく、１０〜３０質量％がより好ましい。この量は、多いほど耐衝撃性が良好となり、低いほど適度が低下するので作業性が良好となる。
【００１８】
［（Ｂ）成分］
本発明で使用される（Ｂ）成分は、本硬化物の接着性と、高温時の接着強度を向上するための成分で、前記式（１）で表される（メタ）アクリル系重合性単量体ある。式（１）中のＲ２は、一つ以上の水酸基を有する脂環式炭化水素構造であり、前記構造中の水酸基の位置は特に限定されない。Ｒ２としては、例えば脂環式炭化水素基の水素原子の少なくとも１つが水酸基で置換されたものが挙げられる。（Ｂ）成分は、単独で又は２種以上を併せて使用することができる。
【００１９】
（Ｂ）成分の具体例としては、例えば、２−ヒドロキシシクロヘキシル（メタ）アクリレート、３−ヒドロキシシクロヘキシル（メタ）アクリレート、４−ヒドロキシシクロヘキシル（メタ）アクリレート、２−ヒドロキシノルボニル（メタ）アクリレート、ヒドロキシイソボルニル（メタ）アクリレート、ヒドロキシジシクロペンテニル（メタ）アクリレート、ヒドロキシジシクロペンタニル（メタ）アクリレート、３−ヒドロキシアダマンチル（メタ）アクリレート、３，５−ジヒドロキシアダマンチル（メタ）アクリレート等が挙げられる。
【００２０】
（Ａ）成分及び（Ｃ）成分との相溶性の点から、（Ｂ）成分は、２−ヒドロキシシクロヘキシル（メタ）アクリレート、３−ヒドロキシシクロヘキシル（メタ）アクリレート、４−ヒドロキシシクロヘキシル（メタ）アクリレートが好ましく、２−ヒドロキシシクロヘキシル（メタ）アクリレートが特に好ましい。
【００２１】
（Ｂ）成分の配合量は、高温時の接着強度の点から、（Ａ）〜（Ｃ）成分の合計に対して５〜５０質量％が好ましく、１５〜４０質量％がより好ましい。
【００２２】
［（Ｃ）成分］
本発明で使用される（Ｃ）成分は、本接着剤組成物の粘度を調整することで作業性を良好にし、さらに本硬化物の接着性を向上するための成分で、（Ｂ）成分以外の（メタ）アクリル系重合性単量体である。（Ｃ）成分は、単独で又は２種以上を併せて使用することができる。
【００２３】
（Ｃ）成分の具体例としては、例えば、（メタ）アクリル酸、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、ヘプチル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、デシル（メタ）アクリレート、ラウリル（メタ）アクリレート、トリデシル（メタ）アクリレート、ステアリル（メタ）アクリレート、シクロヘキシル（メタ）アクリレート、ベンジル（メタ）アクリレート、フェニル（メタ）アクリレート、フェノキシエチル（メタ）アクリレート、フェノキシポリエチレングリコール（メタ）アクリレート、ノニルフェノキシポリエチレングリコール（メタ）アクリレート、ジシクロペンテニル（メタ）アクリレート、ジシクロペンテニルオキシエチル（メタ）アクリレート、イソボルニル（メタ）アクリレート、ジシクロペンタニル（メタ）アクリレート、アダマンチル（メタ）アクリレート、メトキシエチル（メタ）アクリレート、エトキシエチル（メタ）アクリレート、ブトキシエチル（メタ）アクリレート、テトラヒドロフルフリル（メタ）アクリレート、２−ヒドロキシエチル（メタ）アクリレート、２−ヒドロキシプロピル（メタ）アクリレート、４−ヒドロキシブチル（メタ）アクリレート、グリシジル（メタ）アクリレート、３−（メタ）アクリロキシプロピルトリメトキシシラン、２−（メタ）アクリロイルオシエチルアシッドホスフェート、２−ヒドロキシエチルメタクリレートの６−ヘキサノリド付加重合物と無水リン酸との反応生成物、２−エチルヘキシルジエチレングリコール（メタ）アクリレート、アクリロイルモルホリン、ジメチルアクリルアミド、エチレングリコールジ（メタ）アクリレート、ポリエチレングリコールジ（メタ）アクリレート、１，３−プロピレングリコールジ（メタ）アクリレート、ポリプロピレングリコールジ（メタ）アクリレート、１，３−ブチレングリコールジ（メタ）アクリレート、１，４−ブチレングリコールジ（メタ）アクリレート、ポリブチレングリコールジ（メタ）アクリレート、ネオペンチルグリコールジ（メタ）アクリレート、１，６−ヘキサンジオールジ（メタ）アクリレート、ポリカーボネートジオールジ（メタ）アクリレート、ε−カプロラクトン変性トリス（（メタ）アクロキシエチル）イソシアヌレート、ビスフェノールＡエチレンオキサイド付加物ジ（メタ）アクリレート、ポリエステルジオールジ（メタ）アクリレート等が挙げられる。
【００２４】
（Ａ）成分及び（Ｂ）成分との相溶性の点から、（Ｃ）成分は、（メタ）アクリル酸、メチル（メタ）アクリレート、ｎ−ブチル（メタ）アクリレート、２−エチルヘキシル（メタ）アクリレート、ベンジル（メタ）アクリレート、フェノキシエチル（メタ）アクリレート、ジシクロペンテニル（メタ）アクリレート、ジシクロペンテニルオキシエチル（メタ）アクリレート、イソボルニル（メタ）アクリレート、ジシクロペンタニル（メタ）アクリレート、２−ヒドロキシエチル（メタ）アクリレート、２−ヒドロキシプロピル（メタ）アクリレート、４−ヒドロキシブチル（メタ）アクリレートが好ましく、接着強度の点から、２−ヒドロキシエチル（メタ）アクリレート、２−ヒドロキシプロピル（メタ）アクリレート、４−ヒドロキシブチル（メタ）アクリレート、３−（メタ）アクリロキシプロピルトリメトキシシラン、２−（メタ）アクリロイルオシエチルアシッドホスフェート、２−ヒドロキシエチルメタクリレートの６−ヘキサノリド付加 重合物と無水リン酸との反応生成物が好ましい。
【００２５】
（Ｃ）成分の配合量は（Ａ）〜（Ｃ）成分の合計に対して、３０〜８０質量％が好ましく、４０〜７０質量％がより好ましい。３０〜８０質量％とすることで、適切な粘度となるため、作業性が良好となる。３０質量％以上とすることで、接着強度が良好なものとなる。
【００２６】
［（Ｄ）成分］
本発明で使用される（Ｄ）成分は、本接着剤組成物の硬化剤であり、（Ｅ）成分と反応してラジカルを発生する。（Ｄ）成分の具体例としては、クメンハイドロパーオキサイド、ｐ−メンタンハイドロパーオキサイド、ジイソプロピルベンゼンハイドロパーオキサイド、１，１，３，３−テトラメチルブチルハイドロパーオキサイド、ｔ−ブチルハイドロパーオキサイド、ｔ−ヘキシルハイドロパーオキサイド、ｔ−アミルハイドロパーオキサイド、２，５−ジメチルヘキサン−２，５−ジハイドロパーオキサイド等が挙げられる。本接着剤組成物の貯蔵安定性、反応速度の点から、クメンハイドロパーオキサイドが好ましい。
【００２７】
（Ｄ）成分の含有量は、（Ａ）〜（Ｃ）成分の合計量を１００質量部としたとき、０．１〜２０質量部であることが好ましく、１〜１５質量部がより好ましい。この量は多いほど硬化性が良好となり、少ないほど本接着剤組成物の貯蔵安定性が良好となる。
【００２８】
［（Ｅ）成分］
本発明で使用される（Ｅ）成分は、本接着剤組成物の還元剤であり、（Ｄ）成分と反応してラジカルを発生する。（Ｅ）成分としては、遷移金属塩、チオ尿素化合物等が挙げられる。遷移金属塩の具体例としては、バナジルアセチルアセトネート、バナジウムアセチルアセトネート、ナフテン酸銅、ナフテン酸コバルト等が挙げられる。チオ尿素化合物の具体例としては、チオ尿素、エチレンチオ尿素、Ｎ，Ｎ’−ジメチルチオ尿素、Ｎ，Ｎ’−ジエチルチオ尿素、Ｎ，Ｎ’−ジプロピルチオ尿素、Ｎ，Ｎ’−ジ−ｎ−ブチルチオ尿素、Ｎ，Ｎ’−ジラウリルチオ尿素、Ｎ，Ｎ’−ジフェニルチオ尿素、トリメチルチオ尿素、１−アセチル−２−チオ尿素、１−ベンゾイル−２−チオ尿素等が挙げられる。反応性の点から、バナジルアセチルアセトネートが好ましい。
【００２９】
（Ｅ）成分の含有量は、（Ａ）〜（Ｃ）成分の合計量を１００質量部としたとき、０．０５〜１０質量部であることが好ましく、０．１〜５質量部がより好ましい。この量は多いほど硬化性が良好となり、少ないほど本接着剤組成物の貯蔵安定性が良好となる。
【００３０】
［その他の成分］
本発明の硬化性樹脂組成物は、本発明の効果を損なわない範囲で、その他の成分を含んでもよい。その他の成分の具体例としては、ビニル系モノマー等のアクリル系以外のラジカル重合性単量体、各種添加剤（酸化防止剤、可塑剤、紫外線吸収剤、シランカップリング剤、消泡剤、重合禁止剤、無機微粒子等）が挙げられる。また、硬化時間の短縮化のために、Ｎ，Ｎ−ジメチル−ｐ−トルイジン、Ｎ，Ｎ−ジイソプロピル−ｐ−トルイジン、Ｎ，Ｎ−ジ(２−ヒドロキシエチル)−ｐ−トルイジン等の第３級アミン化合物を加えても良い。さらに、硬化物の強度をより向上するために、熱重合開始剤（（Ｄ）成分以外の過酸化物、アゾ化合物等）、光重合開始剤（１−ヒドロキシシクロヘキシルフェニルケトン等）を加えてもよい。
【００３１】
その他の成分の含有量は、特に限定されないが、（Ａ）〜（Ｃ）成分の合計１００質量部に対して、１０質量部以下が好ましく、５質量部以下がより好ましい。
【００３２】
［接着剤組成物］
本接着剤組成物は、（Ａ）〜（Ｅ）成分を含む組成物であるが、製造時には（Ｄ）成分と（Ｅ）成分が混合しないように分離した二剤の状態で製造される。具体的には、（Ａ）〜（Ｃ）成分に（Ｄ）成分が溶解した第一剤（以下「Ｘ剤」という。）と、（Ａ）〜（Ｃ）成分に（Ｅ）成分が溶解した第二剤（以下「Ｙ剤」という。）から成る二剤型、（Ａ）〜（Ｃ）成分に（Ｅ）成分が溶解した第一剤と、（Ｄ）成分から成る二剤型等が挙げられる。
【００３３】
本接着剤組成物の製造方法としては、例えば、（Ａ）〜（Ｃ）成分を加熱混合することで相溶した後に常温まで冷却してＡＢＣ混合液を製造し、ＡＢＣ混合液に（Ｄ）成分を混合してＸ剤を製造し、ＡＢＣ混合液に（Ｅ）成分を混合してＹ剤を製造する手法や、（Ａ）〜（Ｃ）成分をプラネタリーミキサー等でせん断力を加えることで相溶してＡＢＣ混合液を製造し、ＡＢＣ混合液に（Ｄ）成分を配合し、常温で混合してＸ剤を製造し、ＡＢＣ混合液に（Ｅ）成分を配合し、常温で混合してＹ剤を製造する手法等で製造したＸ剤とＹ剤を接着時に混合する方法等が挙げられる。
【００３４】
本硬化物は、二剤を混合し、重合反応を起こすことにより得られる。また、本発明の接合体は、２つの物体（被接着体）の一方に二剤を混合したものを塗布して他方に貼り合せる接着方法や、二剤を別々に塗布した被接着体同士を貼り合わせる接着方法等で製造することができる。
【実施例】
【００３５】
以下、本発明を実施例により説明する。以下において、「部」は「質量部」を意味する。実施例及び、比較例における高温時の接着強度の評価は、以下の方法で実施した。
【００３６】
［接着強度の評価］
ＪＩＳ  Ｋ６８５０に準じて、評価した。Ｘ剤、Ｙ剤を等量混合した接着剤組成物で、２枚の脱脂したＳＰＣＣ（サンドブラスト処理済、寸法：１００ｍｍ×２５ｍｍ×１．６ｍｍ）を貼り合わせ、クリップで固定した。２３℃で２４時間養生後、クリップを取り除き、接着試験体を得た。接着試験体を８０℃で１時間養生した後、８０℃において、引っ張り速度５ｍｍ／分で、引張せん断接着強度を測定し、高温時の接着強度を評価した。
【００３７】
［合成例１］
＜２−ヒドロキシシクロヘキシルメタクリレートの合成＞
温度計、塩化カルシウムを付けた冷却管、攪拌機、空気導入管、滴下ロートを備えたフラスコに、メタクリル酸１５５０ｇ（１８モル）、２，２’−チオビス（４−メチル−６−ｔｅｒｔ−ブチルフェノール）を１．５ｇ、酢酸クロム５．２ｇを入れ、５０℃に昇温した。シクロヘキセンオキサイド８７８ｇ（９モル）を滴下ロートに入れ、液温が５０〜７０℃になるような速度で滴下した。その後６０℃で２時間熟成した。以上の操作は、少量の空気をバブリングし、撹拌しながら実施した。その後、室温まで冷却し、反応液をヘキサン４８００ｇに溶解させた。ヘキサン溶液を３６００ｇの水で水洗後、１５％炭酸ナトリウム水溶液１０００ｇで３回洗浄した後、３６００ｇの水で洗浄した。そして、ｐ−メトキシフェノールを１５０ｍｇ、Ｎ，Ｎ’−ビス（２−ナフチル）−ｐ−フェニレンジアミンを添加して、エバポレーターでヘキサンを留去した。
【００３８】
この反応液を単蒸留装置に入れ、圧力８０〜１２０パスカル、液温９０〜１２０℃で蒸留した。このとき得られた本留を再度同じ条件で蒸留して、２−ヒドロキシシクロヘキシルメタクリレートを９７７ｇ得た（純度９９％、収率５８％）。
【００３９】
［実施例１］
Ｘ剤の製造：冷却器を備えた反応容器に、（Ｂ）成分として、合成例１で合成した２−ヒドロキシシクロヘキシルメタクリレート３０部、（Ｃ）成分として、メチルメタクリレート５０部、２−エチヘキシルアクリレート８部、重合禁止剤としてとして、２，６−ジ−ｔｅｒｔ−ブチル−ｐ−クレゾール０．２部を加え、反応容器内の液を攪拌しながら、反応容器内に（Ａ）成分としてコアシェル型エラストマーを１２部添加した。攪拌しながら加熱し、（Ａ）成分が完全に溶解したことを確認した後、常温まで冷却し、（Ｄ）成分として、クメンハイドロパーオキサイド（化薬アクゾ（株）製、商品名：カヤクメンＨ）を５部加えた。（Ｄ）成分を攪拌溶解し、Ｘ剤を得た。
【００４０】
Ｙ剤の製造：表１に示した配合に変更した以外は、Ｘ剤と同様に、（Ａ）成分を溶解した。常温まで冷却した後、さらに（Ｂ）成分として、リン酸エステル含有モノマーを５部、（Ｅ）成分として、バナジルアセチルアセトネート（新興化学工業（株）製）を１部加え、攪拌溶解し、Ｙ剤を得た。
【００４１】
得られたＸ剤とＹ剤を用いて接着強度の評価を行った結果を表１に示した。
【００４２】
［実施例２、比較例１〜２］
硬化性樹脂組成物の組成を表１に示す組成とした以外は実施例１と同様にして、Ｘ剤とＹ剤を製造し、接着強度の評価を行った。結果を表１に示した。
【００４３】
［比較例３］
硬化性樹脂組成物の組成を表１に示す組成とし、常温まで冷却後、（Ｄ）成分あるいは（Ｅ）成分と同様に酸化チタン（石原産業（株）製、商品名：ＣＲ−９７、平均粒子径：０．２５μｍ）を加え、攪拌溶解し、Ｘ剤とＹ剤を得た。得られたＸ剤とＹ剤を用いて接着強度の評価を行った。結果を表１に示した。
【００４４】
【表１】
2014088458.tif 000003
【００４５】
表１中の略語は、以下の化合物を示す。
コアシェル型エラストマー：ｎ−ブチルアクリレート・ブタジエン・メチルメタクリレート等を共重して成るコアシェル型重合体（ユーエムジー・エービーエス（株）製、商品名：ＭＵＸ−ＩＲ）
ＮＢＲ：アクリロニトリルブタジエンゴム（日本ゼオン（株）製、商品名：Ｎｉｐｏｌ  ＨＦ０１）
リン酸エステル含有モノマー：２−ヒドロキシエチルメタクリレートの６−ヘキサノリド付加重合物と無水リン酸との反応生成物（日本化薬（株）製、商品名：ＫＡＹＡＭＥＲ ＰＭ−２１）
ＢＨＴ：２，６−ジ−ｔｅｒｔ−ブチル−ｐ−クレゾール（本州化学（株）製、商品名：Ｈ−ＢＨＴ）
【００４６】
表１の結果から、（Ｂ）成分を含有する本接着剤組成物を用いた実施例１及び２では、高温時の接着強度の指標である引張せん断接着強度が高く良好であった。しかしながら、（Ｂ）成分の代わりに、２−ヒドロキシプロピルメタクリレートを含有する比較例１と、２−ヒドロキシエチルメタクリレートを含有する比較例２は、高温時の接着強度の指標である引張せん断接着強度が低く不良であった。また、比較例２に酸化チタンをさらに含有する比較例３においても実施例と比較すると高温時の接着強度の指標である引張せん断接着強度が低位であった。